アジテータ車のシュートに取り付けたカメラを用いてシュートを流れるコンクリート面を一定の時間ごとに撮影し、同時に、ある位置のコンクリートの断面形状とシュートの傾きを測定し、測定した写真からコンクリートの流速を算出し、断面形状からコンクリートの断面積を算出し、次に、コンクリートの流速と断面積から単位時間当たりの流量を算出し、最後に、算出した流量をシュートの傾きごとに定められた標準流量と比較し、標準流量の許容範囲であれば合格であると判断することを特徴としたフレッシュコンクリートの試験方法。シュートを流れるコンクリート面を一定の時間ごとに撮影するカメラと、シュート内のコンクリート面の高さを測定する平面レーザー距離計と、シュートの傾を測定する傾斜計と、これらカメラと、平面レーザー距離計と、傾斜計とからのデータを処理し、シュートを流れるコンクリートの流速と断面積から単位時間当たりの流量を算出し、算出した流量をシュートの傾きごとに定められた標準流量と比較し、標準流量の許容範囲であれば合格であると判断する合否を判定し、判定結果を表示するコンピュータとからなることを特徴としたフレッシュコンクリートの試験装置。カメラと平面レーザー距離計と傾斜計とは、シュート上に載置する遮光カバーに設け、この遮光カバーに照明を取り付けた請求項2記載のフレッシュコンクリートの試験装置。フレッシュコンクリートのコンシステンシーはスランプ試験の結果を代用するが、従来は、試験サンプルをアジテータ車から別途採取し、人手により試験を行うため手間がかかるものであった。また、試験中はアジテータ車からのコンクリートの荷卸しを中断するため、工事の進捗に影響を与える。そのため、試験は従来技術で述べた頻度に限定せざるを得ず、試験対象以外のアジテータ車のコンクリートはそのままコンクリートポンプ車等を使って打設され、ポンプの閉そくや施工不良などが発生するケースがある。さらに、材料分離は上記スランプ試験の際に目視により定性的に確認するのみであり、評価には個人差が生じるという問題があった。前記特許文献1や2のように、コンクリートのコンシステンシーや材料分離を評価するため、アジテータ車のドラム内にカメラを設置して監視する方法では、監視に人手を要する上に、個々のアジテータ車にカメラを設置しなければならず、導入コストの点からも現実的ではない。本発明の目的は前記従来例の不都合を解消し、シュートを流れるコンクリートの流速や体積を画像を用いて自動的かつ非接触で測定することで、簡単に全アジテータ車を試験することができ、しかも、材料分離の程度を画像処理により定量的に評価することができるので、目視により定性的に確認する場合と異なり評価に個人差が生じるおそれがないフレッシュコンクリートの試験方法および装置を提供することにある。前記目的を達成するため、フレッシュコンクリートの試験方法として本発明は、アジテータ車のシュートに取り付けたカメラを用いてシュートを流れるコンクリート面を一定の時間ごとに撮影し、同時に、ある位置のコンクリートの断面形状とシュートの傾きを測定し、測定した写真からコンクリートの流速を算出し、断面形状からコンクリートの断面積を算出し、次に、コンクリートの流速と断面積から単位時間当たりの流量を算出し、最後に、算出した流量をシュートの傾きごとに定められた標準流量と比較し、標準流量の許容範囲であれば合格であると判断することを要旨とするものである。また、フレッシュコンクリートの試験装置として、本発明は、第1に、シュートを流れるコンクリート面を一定の時間ごとに撮影するカメラと、シュート内のコンクリート面の高さを測定する平面レーザー距離計と、シュートの傾を測定する傾斜計と、これらカメラと、平面レーザー距離計と、傾斜計とからのデータを処理し、シュートを流れるコンクリートの流速と断面積から単位時間当たりの流量を算出し、算出した流量をシュートの傾きごとに定められた標準流量と比較し、標準流量の許容範囲であれば合格であると判断する合否を判定し、判定結果を表示するコンピュータとからなること、第2に、カメラと平面レーザー距離計と傾斜計とは、シュート上に載置する遮光カバーに設け、この遮光カバーに照明を取り付けたことを要旨とするものである。請求項1および請求項2記載の本発明によれば、アジテータ車からコンクリートを荷卸しする前に本発明装置をシュートに取り付け、シュートを流れるコンクリートの流速を画像処理により、体積をレーザー距離計により測定し、流速の測定に用いた画像は同時に、材料分離の程度の判定に用いる。このように、シュートを流れるコンクリートの流速や体積を画像を用いて自動的かつ非接触で測定することで、全アジテータ車を試験することができ、材料分離の程度を画像処理により定量的に評価することができる。請求項3記載の本発明によれば、本発明装置は遮光カバーをシュート上に載置するだけで簡単にかつ場所を取らないでセットでき、また、この遮光カバーによりカメラと、平面レーザー距離計と、傾斜計の位置決めを正しく行うことができ、カメラ撮影のための光環境も作り出すこともできる。以上述べたように本発明のフレッシュコンクリートの試験方法および装置は、シュートを流れるコンクリートの流速や体積を画像を用いて自動的かつ非接触で測定することで、簡単に全アジテータ車を試験することができ、しかも、材料分離の程度を画像処理により定量的に評価することができるので、目視により定性的に確認する場合と異なり評価に個人差が生じるおそれがないものである。以下、図面について本発明の実施の形態を詳細に説明する。図1は本発明のフレッシュコンクリートの試験方法および装置の1実施形態を示す斜視図で、図中6はアジテータ車からコンクリートを荷卸しするシュートである。先に本発明のフレッシュコンクリートの試験装置を説明すると、図中5は遮光カバーで、シュート6に設置するものとして、下面開口の矩形の箱体であり、左右が突出する段違いになっており、この段違い部分でシュート6の縁に掛止められる。この遮光カバー5にカメラ1、平面レーザー距離計2、傾斜計3を取り付けた。カメラ1はシュート6内のコンクリートの流れを撮影するものである。平面レーザー距離計2は、シュート6内のコンクリート面の高さを測定するものである。傾斜計は、シュート6の傾を測定するものである。これらカメラ1、平面レーザー距離計2、傾斜計3は遮光カバー5に取り付けられることで位置を決められ、外光を遮蔽することができる。また、遮光カバー5にはカメラ撮影のための光環境を提供するため照明4を設けた。図中7はコンピュータで、前記カメラ1、平面レーザー距離計2、傾斜計3からのデータを受け、このデータを処理し合否を判定する。さらに、判定結果を表示するものである。以上のように本発明装置は、シュート6を流れるコンクリート面を一定の時間ごとに撮影するカメラ1と、シュート6内のコンクリート面の高さを測定する平面レーザー距離計2と、シュート6の傾を測定する傾斜計3と、これらカメラ1と、平面レーザー距離計2と、傾斜計3とからのデータを処理し、シュート6を流れるコンクリートの流速と断面積から単位時間当たりの流量を算出し、算出した流量をシュートの傾きごとに定められた標準流量と比較し、標準流量の許容範囲であれば合格であると判断する合否を判定し、判定結果を表示するコンピュータ7とからなる。次に、この本発明装置を用いて行う本発明のフレッシュコンクリートの試験方法について説明する。図5は判定の手順を示すフローチャートで、前記装置を用いて、まず、アジテータ車のシュートに取り付けたカメラ1を用いてシュート6を流れるコンクリート面を一定の時間ごとに撮影する。[ステップイ]同時に、ある位置のコンクリートの断面形状とシュート6の傾きを測定する。[ステップロハ]測定した写真からコンクリートの流速を算出し、断面形状からコンクリートの断面積を算出する。[ステップニホ]次に、コンクリートの流速と断面積から単位時間当たりの流量を算出する。[ステップへ]最後に、算出した流量をシュートの傾きごとに定められた標準流量と比較し、標準流量の許容範囲であれば合格であると判断する。[ステップトチリ]このように本発明は、アジテータ車からコンクリートを荷卸しする前に本発明装置をシュート6に取り付け、シュート6を流れるコンクリートの流速を画像処理により、体積をレーザー距離計2により測定するもので、流速の測定に用いた画像は同時に、材料分離の程度の判定に用いられる。なお、コンクリートの流速とコンシステンシーの間には強い相関があることが既往の研究から明らかになっている。前記コンクリートの流速の算出方法は下記の通りである。図7に算出手順を示すが、図6に示すように、コンクリート面の上に設置したカメラ1を用いて、時間mtと時間tの画像を撮影する。[ステップイ:コンクリート面からカメラまでの高さに対するカメラの画像の1ピクセルあたりの距離を算出する。ステップロ:1時間tごとに、画像をn回の連続撮影する。]次に、撮影した2枚の画像の共通点を判定して、mtの画像とtの画像間の共通点位置のベクトル距離の差を算出する。[ステップハ:時間mtとm1tの画像の共通点を判定するm=1からnまで。]算出したベクトル距離を時間mtから時間m1tにおけるコンクリートの移動距離とし、撮影間隔と移動距離を用いてコンクリートの速度を算出する。[ステップニ:時間mtとm1tの画像の共通点間のピクセルの差を算出する。ステップホ:算出したピクセルから移動距離を算出する。ステップヘ:移動距離と時間を用いてコンクリートを速度nm/tを算出する。]コンクリートの断面積の算出手順を図9に示す。2次元平面レーザー距離計2をシュート6面に垂直になるように設置し、シュート面までの距離を測定する。[ステップイ]次に、コンクリートがシュート6内を流れる時にコンクリート面までの距離を測定し[ステップロ:時間tごとに、コンクリート面までの距離をm回測定]、シュート面までの距離とコンクリート面までの距離の差分からコンクリートの断面積を算出する。[ステップハ:シュート面とコンクリート面前の距離を用いて、時間tごとにコンクリート断面積mm2を算出する。]コンクリートの流量の算出方法は、算出した時間tにおける、コンクリートの流速vと断面積rからコンクリートの流量sを式1を用いて求める。s=v×r...式1コンクリート品質の合否判定は、図10に示すように、コンクリートの種類ごとの標準流量を作成し、算出した流量をシュートの傾きごとに定められた標準流量と比較し、標準流量の許容範囲であれば合格であると判断する。この判定結果は、コンピュータ7に表示する。